(57)【要約】【課題】赤色波長部分が補強された黄色蛍光体及びこれを用いた白色発光装置を提供する。【解決手段】本発明による黄色蛍光体は、Ｍｘ（Ａｌ、Ｇａ）５Ｏ１２：Ｃｅｙ、Ｅｕｚの化学式を有し、上記化学式において、ＭはＴｂ、Ｙ、Ｇｄ、Ｌａ及びＳｍから成る群より少なくとも一つ選択され、ｘ、ｙ、ｚは２．４≦ｘ≦２．９９８、０．００１≦ｙ≦０．３、０．００１≦ｚ≦０．３である。【選択図】図２
2007126670.tif 000002
【特許請求の範囲】
【請求項１】
Ｍｘ（Ａｌ、Ｇａ）５Ｏ１２：Ｃｅｙ、Ｅｕｚの化学式を有し、
前記化学式において、ＭはＴｂ、Ｙ、Ｇｄ、Ｌａ及びＳｍから成る群より少なくとも一つ選択され、ｘ、ｙ、ｚは２．４≦ｘ≦２．９９８、０．００１≦ｙ≦０．３、０．００１≦ｚ≦０．３であることを特徴とする、黄色蛍光体。
【請求項２】
前記化学式は、ＴＡＧ：Ｃｅ、Ｅｕであることを特徴とする、請求項１に記載の黄色蛍光体。
【請求項３】
Ｃｅの含量は、１乃至１０モール％であることを特徴とする、請求項２に記載の黄色蛍光体。
【請求項４】
Ｅｕの含量は、１乃至１０モール％であることを特徴とする、請求項３に記載の黄色蛍光体。
【請求項５】
前記化学式は、ＹＡＧ：Ｃｅ、Ｅｕであることを特徴とする、請求項１に記載の黄色蛍光体。
【請求項６】
青色光源と、
前記青色光源の上に分布された黄色蛍光体を含み、
前記黄色蛍光体はＭｘ（Ａｌ、Ｇａ）５Ｏ１２：Ｃｅｙ、Ｅｕｚの化学式を有し、
前記化学式において、ＭはＴｂ、Ｙ、Ｇｄ、Ｌａ及びＳｍから成る群より少なくとも一つ選択され、ｘ、ｙ、ｚは２．４≦ｘ≦２．９９８、０．００１≦ｙ≦０．３、０．００１≦ｚ≦０．３であることを特徴とする、白色発光装置。
【請求項７】
前記黄色蛍光体は、ＴＡＧ:Ｃｅ、Ｅｕの化学式を有することを特徴とする、請求項６に記載の白色発光装置。
【請求項８】
前記黄色蛍光体は、ＹＡＧ：Ｃｅ、Ｅｕの化学式を有することを特徴とする、請求項６に記載の白色発光装置。
【請求項９】
前記青色光源は、青色ＬＥＤであることを特徴とする、請求項６に記載の白色発光装置。
【請求項１０】
前記青色ＬＥＤは、４２０乃至４８０ｎｍのピーク放出波長を有することを特徴とする、請求項９に記載の白色発光装置。
【請求項１１】
前記青色ＬＥＤの上に形成されたモールディング物質をさらに含み、
前記黄色蛍光体は前記モールディング物質に分散していることを特徴とする、請求項９に記載の白色発光装置。
【請求項１２】
前記モールディング物質は、エポキシ樹脂、シリコン樹脂またはエポキシとシリコンのハイブリッド樹脂であることを特徴とする、請求項１１に記載の白色発光装置。
【発明の詳細な説明】
【技術分野】
【０００１】
本発明は、黄色蛍光体及びこれを用いた白色発光装置に関し、特に赤色波長部分が補強されることにより優れた演色指数と色再現性を実現する黄色蛍光体及びこれを用いた白色発光装置に関する。
【背景技術】
【０００２】
近年、発光ダイオード（ＬＥＤ：Ｌｉｇｈｔ Ｅｍｉｔｉｎｇ Ｄｉｏｄｅ）がＬＣＤディスプレイのバックライト（ｂａｃｋｌｉｇｈｔ）光源及び次世代照明用光源として注目を浴びている。特に、ＬＥＤを用いた白色発光装置が集中的に研究されており、高品質で高効率の白色発光装置を実現するために、ＬＥＤ構造自体に対する研究と共に多様な蛍光体に対する研究が行われている。
【０００３】
ＬＥＤを用いて白色発光装置を実現する方法中、現在普遍的に使用している方法は、青色ＬＥＤの上に黄色蛍光体を塗布する方法である。その黄色蛍光体としては、ＹＡＧ：Ｃｅ、ＴＡＧ：Ｃｅまたは珪酸塩蛍光体が主に使用されている。特に、ＹＡＧ：ＣｅまたはＴＡＧ：ＣｅはＣｅの発光特性を利用した優れた蛍光体として、青色光を励起光に使用する。しかし、このような従来の黄色蛍光体は黄色発光部分の単一スペクトラムのみを有しており、赤色波長部分の補強を要する。
【０００４】
図１は、従来の黄色蛍光体、特にＴＡＧ：Ｃｅ蛍光体の発光スペクトラムを示すグラフである。図１を参照すると、従来のＴＡＧ：Ｃｅ蛍光体は６００ｎｍ以上の赤色波長領域では特に脆弱な発光強度を示す。従って、赤色ＬＥＤチップとＴＡＧ：Ｃｅから成る黄色蛍光体を用いて優れた演色指数を得るためには、赤色波長部分が補強されるべきである。
【０００５】
このような赤色波長部分の脆弱性を補強するために、黄色蛍光体に赤色蛍光体を添加する方法が研究されている。しかし、２種蛍光体を使用する方法は発光特性の減少をもたらす。また、２種蛍光体の互いに異なる密度により、２種の蛍光体がモールディング樹脂内で不均一に分布してしまう。従って、赤色波長部分が十分に補強された黄色蛍光体が要求される。 
【発明の開示】
【発明が解決しようとする課題】
【０００６】
本発明は、上記した問題点を解決するためのものであり、本発明の目的は優れた演色指数を実現できるように赤色波長部分の補強された黄色蛍光体を提供することである。
【０００７】
本発明の他の目的は、上記黄色蛍光体を用いることで優れた演色指数及び色再現性を実現する白色発光装置を提供することである。
【課題を解決するための手段】
【０００８】
上述した技術的課題を達成するために、本発明による黄色蛍光体は、Ｍｘ（Ａｌ、Ｇａ）５Ｏ１２：Ｃｅｙ、Ｅｕｚの化学式を有し、上記化学式において、ＭはＴｂ、Ｙ、Ｇｄ、Ｌａ及びＳｍから成る群より少なくとも一つ選択され、ｘ、ｙ、ｚは２．４≦ｘ≦２．９９８、０．００１≦ｙ≦０．３、０．００１≦ｚ≦０．３である。
【０００９】
本発明の一実施形態によると、上記蛍光体は、ＴＡＧ：Ｃｅ、Ｅｕ（Ｔｂ３−ｙ−ｚＡｌ５Ｏ１２：Ｃｅｙ、Ｅｕｚ）の化学式を有する。この場合、上記蛍光体内のＣｅの含量は１乃至１０モール％（即ち、０．０１≦ｙ≦０．１）であることができる。また、上記蛍光体内のＣｅ含量が１乃至１０モール％である場合、Ｅｕの含量は１乃至１０モール％（即ち、０．０１≦ｚ≦０．１）であることができる。他の実施例として、上記蛍光体はＹＡＧ：Ｃｅ、Ｅｕ（Ｙ３−ｙ−ｚＡｌ５Ｏ１２：Ｃｅｙ、Ｅｕｚ）の化学式を有することができる。
【００１０】
本発明によると、Ｅｕは上記蛍光体の赤色波長部分を補強する不活性剤として作用する。上記蛍光体内のＥｕ含量が大きくなるほど、Ｅｕにより赤色波長部分において補強される効果は相対的に大きくなる。一方、上記蛍光体内のＣｅ含量が大きくなるほど、Ｅｕによる赤色波長部分の補強効果は相対的に小さくなる。従って、上記蛍光体のＣｅ含量とＥｕ含量を適切に制御することによって、赤色波長部分を十分補強することができる。
【００１１】
本発明の他の目的を達成するために、本発明による白色発光装置は、青色光源と、上記青色光源の上に分布した黄色蛍光体を含み、上記黄色蛍光体はＭｘ（Ａｌ、Ｇａ）５Ｏ１２：Ｃｅｙ、Ｅｕｚの化学式を有し、上記化学式において、ＭはＴｂ、Ｙ、Ｇｄ、Ｌａ及びＳｍから成る群より少なくとも一つ選択され、ｘ、ｙ、ｚは２．４≦ｘ≦２．９９８、０．００１≦ｙ≦０．３、０．００１≦ｚ≦０．３である。
【００１２】
一実施形態によると、上記白色発光装置内の上記黄色蛍光体はＴＡＧ:Ｃｅ、Ｅｕの化学式を有する。他の実施形態として、上記白色発光装置の上記黄色蛍光体は、ＹＡＧ：Ｃｅ、Ｅｕの化学式を有することができる。
【００１３】
本発明の好ましき実施形態によると、上記青色光源は、青色ＬＥＤである。この場合、上記青色ＬＥＤは４２０乃至４８０ｎｍのピーク放出波長を有することができる。上記白色発光装置は、上記青色ＬＥＤの上に形成されたモールディング物質をさらに含み、上記黄色蛍光体は上記モールディング物質に分散していることがあり得る。上記モールディング物質では、エポキシ樹脂、シリコン樹脂またはエポキシとシリコンのハイブリッド樹脂を使用することができる。他の方案として、青色ＬＥＤの代わりに青色発光ランプなどの他種類の青色光源を使用することもできる。
【００１４】
本発明によると、黄色蛍光体自体によって、従来脆弱していた赤色波長部分を補強できるようになる。これにより、別の赤色蛍光体を使用する必要なく黄色蛍光体のみでも優れた演色指数及び色再現性を有する白色発光装置を実現可能となる。
【発明の効果】
【００１５】
本発明による黄色蛍光体によれば、赤色波長部分が適切に補強された発光スペクトラムを得るようになる。したがって、上記黄色蛍光体を利用すると、優れた演色指数及び色再現性を有する白色発光装置を実現できるようになる。 
【発明を実施するための最良の形態】
【００１６】
以下、図面を参照して本発明の実施形態を詳しく説明する。以下で説明する実施形態は例示的なものであり、本発明において外れない限り多様な変形例、修正例が可能である。
【００１７】
図２乃至図５は、活性剤であるＣｅが１モール％含有されているＴＡＧ:Ｃｅ、Ｅｕ蛍光体等の発光スペクトラムを示す。特に、青色ＬＥＤへの適用性を確認するために、この発光スペクトラム等は４６０ｎｍ波長の励起光を利用して得たものである。
【００１８】
先ず、図２は不活性剤であるＥｕが７モール％含有されたＴＡＧ:Ｃｅ、Ｅｕ蛍光体の発光スペクトラムを示す。図２を参照すると、図１に示された従来のＴＡＧ:Ｃｅ蛍光体と異なって、赤色波長領域にＥｕ不活性剤による発光ピーク（ｐｅａｋｓ）が形成される。即ち、図２の発光スペクトラム（ＴＡＧ:Ｃｅ、Ｅｕのスペクトラム）は、従来のＴＡＧ:Ｃｅのスペクトラム（点線）にＥｕ発光ピーク等が加えられた形態を示す。約５９１ｎｍ、５９７ｎｍ、６１０ｎｍ、６３１ｎｍ、６９６ｎｍ及び７１０ｎｍにおいてＥｕによる発光ピーク等が形成される。Ｅｕ発光波長（Ｅｕ発光ピークが形成された波長）に形成されたＥｕ発光ピークは黄色蛍光体の赤色部分を補強する役目を果たす。
【００１９】
図３乃至図５は、各々不活性剤であるＥｕが５モール％、３モール％及び１モール％含有されたＴＡＧ:Ｃｅ、Ｅｕ蛍光体の発光スペクトラムを示す。図３乃至図５に示されているように、不活性剤であるＥｕの含量が異なっても、Ｅｕ発光波長は略差異がない。従って、図３乃至図５の実施形態でも、約５９１ｎｍ、５９７ｎｍ、６１０ｎｍ、６３１ｎｍ、６９６ｎｍ及び７１０ｎｍにおいてＥｕ発光波長が形成され赤色波長部分を補強している。
【００２０】
図２乃至図５に示されているように、Ｃｅ活性剤の含量が一定に（特に、Ｃｅの含量を１モール％に）固定された場合、Ｅｕ不活性剤の含量が小さいほどＥｕ発光波長の強度は相対的に小くなる。従って、図２乃至図５のうち、特に図２の場合（Ｃｅが１モール％、Ｅｕが７モール％の場合）、Ｅｕによる赤色部分の補強効果が最も大きく奏される。
【００２１】
図６乃至図９は、活性剤であるＣｅが３モール％に含有されているＴＡＧ:Ｃｅ、Ｅｕ蛍光体等の発光スペクトラムを示す。特に、図６乃至図９は各々Ｅｕが７モール％、５モール％、３モール％及び１モール％含有されたＴＡＧ:Ｃｅ、Ｅｕ蛍光体の発光スペクトラムを示す。図６乃至図９の実施形態でも、赤色波長部分においてＥｕ発光波長が形成される。図２乃至図５と同じく、図６乃至図９でも約５９１ｎｍ、５９７ｎｍ、６１０ｎｍ、６３１ｎｍ、６９６ｎｍ及び７１０ｎｍにおいてＥｕ発光波長が形成される。この実施形態でも、Ｃｅの含量が一定である場合（Ｃｅの含量は３モール％）、Ｅｕの含量が小くなるほどＥｕ発光波長の強度は相対的に小くなる。
【００２２】
図１０乃至図１３は、活性剤であるＣｅが５モール％含有されているＴＡＧ:Ｃｅ、Ｅｕ蛍光体等の発光スペクトラムを示す。特に、図１０乃至図１１は各々Ｅｕが７モール％、５モール％、３モール％及び１モール％含有されたＴＡＧ:Ｃｅ、Ｅｕ蛍光体の発光スペクトラムを示す。図１０乃至図１３に示されているように、Ｃｅの含量が一定である場合（Ｃｅの含量は５モール％である）、Ｅｕの含量が小くなるほどＥｕ発光波長の強度は相対的に小くなる。
【００２３】
図２乃至図５の発光スペクトラム（Ｃｅの含量が１モール％である）と、図６乃至図９の発光スペクトラム（Ｃｅの含量が３モール％である）と、図１０乃至図１３の発光スペクトラム（Ｃｅの含量が５モール％である）を相互比較してみると、ＴＡＧ:Ｃｅ黄色蛍光体にＥｕ不活性剤を添加することで、固有の波長値（５９１ｎｍ、５９７ｎｍ、６１０ｎｍ、６３１ｎｍ、６９６ｎｍ及び７１０ｎｍ）でＥｕ発光波長が形成されることが分かる。
【００２４】
また、Ｃｅの含量が一定である場合、Ｅｕの含量が増加するほどＥｕ発光波長の強度は増加する。即ち、Ｅｕの含量が増加するほど赤色波長部分を補強する効果も増加することが分かる。これに加えて、Ｃｅの含量が増加するほどＥｕ不活性剤によるＥｕ発光波長の相対的な強度（ＴＡＧ:Ｃｅ、Ｅｕ蛍光体全体強度と対比したＥｕ発光波長の相対的強度）は減少し、これにより赤色部分の補強効果が減少する。したがって、ＴＡＧ:Ｃｅ、Ｅｕ蛍光体のＣｅ含量とＥｕ含量を調節することによって、最適の色再現性を実現するように赤色波長部分を適切に補強することが可能となる。
【００２５】
図１４は、ＴＡＧ:Ｃｅ蛍光体の発光強度に対するＴＡＧ:Ｃｅ、Ｅｕ蛍光体の相対的な発光強度を示すグラフである。特に図１４はＣｅ及びＥｕの含量によるＴＡＧ:Ｃｅ、Ｅｕの相対的な強度（ＴＡＧ:Ｃｅに対比したＴＡＧ:Ｃｅ、Ｅｕの相対的な発光強度）の変化を示している。
【００２６】
図１４を参照すると、同一なＣｅ含量においてＥｕ含量が増加するほどＴＡＧ:Ｃｅ、Ｅｕ蛍光体のＥｕ発光波長の相対的強度（つまり、赤色波長部分の補強程度）は増加することが分かる。例えば、Ｃｅの含量が３モール％と一定である場合、（ＴＡＧ:Ｃｅに対比した）３モール％ＥｕにおけるＥｕ発光波長の相対的強度は約１０％であり、５モール％ＥｕにおけるＥｕ発光波長の相対的強度は約２５％である。
【００２７】
また、活性剤であるＣｅの含量が増加するほどＴＡＧ:Ｃｅ、Ｅｕ蛍光体のＥｕ発光波長の相対的強度（つまり、赤色波長部分の補強程度）は減少することが分かる。例えば、Ｅｕの含量が５モール％である場合、１モール％ＣｅにおけるＥｕ発光波長の相対的強度は約５０％であり、５モール％ＣｅにおけるＥｕ発光波長の相対的強度は約１０％である。これは、Ｃｅの含量が増加するほどＥｕ発光波長の実際強度に比べてＣｅ活性剤による実際強度はより大きくなるからである。
【００２８】
従って、Ｅｕ含量の増加及び／またはＣｅ含量の減少により、Ｅｕ発光波長の相対的強度（つまり、赤色波長部分の補強程度）を高めることができる。これと反対に、Ｅｕ含量の減少及び／またはＣｅ含量の増加により、Ｅｕ発光波長の相対的強度（つまり、赤色波長部分の補強程度）を低めることができる。このように、本発明によると、活性剤であるＣｅと不活性剤であるＥｕ含量の適切な調節によって最適の色再現性が得られるように赤色波長部分の補強程度を制御することができる。特に、黄色蛍光体としての特性を維持しながらも赤色波長部分の十分な補強のためには、Ｃｅの含量は１モール％乃至３０モール％であり、Ｅｕの含量は１モール％乃至３０モール％である。
【００２９】
図１５は、青色ＬＥＤにＴＡＧ:Ｃｅ、Ｅｕ黄色蛍光体を適用した白色発光装置の発光スペクトラムを示す。図１５の発光スペクトラムを得るために、ＧａＮ系青色ＬＥＤの上にＴＡＧ：Ｃｅ、Ｅｕ蛍光体が分散したモールディング樹脂を塗布した。図１５のスペクトラムにおいて左側の部分に表されている発光ピークは、ＬＥＤチップから出射された青色光の発光ピークを示す。図１５に示されているように、ＴＡＧ:Ｃｅ、Ｅｕを青色ＬＥＤに適用した場合にも、ＴＡＧ:Ｃｅ、Ｅｕ自体の発光スペクトラム（図２乃至図１３参照）と同じく、赤色波長領域に該当する約５９１ｎｍ、５９７ｎｍ、６１０ｎｍ、６３１ｎｍ、６９６ｎｍ及び７１０ｎｍにおいてＥｕ発光波長が観察される。このように白色発光装置においてＴＡＧ:Ｃｅ、Ｅｕ蛍光体を使用することによって、赤色波長部分に改善された発光スペクトラムを得ることが可能となる。
【００３０】
ＴＡＧ:Ｃｅ、Ｅｕ蛍光体を製造するために固相法を利用することができる。具体的には、テルビウム（Ｔｂ）原料としてＴｂ４Ｏ７を使用し、アルミニウム原料としてＡｌ２Ｏ３、セリウム原料としてＣｅＯ２、ユウロピウム（Ｅｕ）原料としてＥｕ２Ｏ３を使用することができる。これと異なって、各元素の原料として、酸化物の代りに窒化物、塩化物、硫化物または水酸化物を使用することもできる。融剤としては、ＢａＦ２、ＬｉＦまたはＨ３ＢＯ３などを使用することができる。上記原料と融剤をアルコール及び水化物に分散させた後、この分散物を撹拌して適切に混合した混合物を得る。その後、アルコールと水化物を蒸発させ、Ｈ２及びＮ２ガス雰囲気の１０００乃至１７００℃の高温で一定時間加熱して上記蒸発した結果物を還元させる。これにより、ＴＡＧ:Ｃｅ、Ｅｕ蛍光体が得られる。
【００３１】
前述した実施形態では、黄色蛍光体としてＴＡＧ:Ｃｅ、Ｅｕのみを言及したが、本発明がこれに限定されるものではない。ＴＡＧ:Ｃｅ、Ｅｕと同様にＹＡＧ:Ｃｅ、Ｅｕ黄色蛍光体を用いる場合には、不活性剤であるＥｕによる赤色波長部分の補強効果を得ることができる。本発明によると、赤色波長部分の補強効果を得るためにＭｘ（Ａｌ、Ｇａ）５Ｏ１２：Ｃｅｙ、Ｅｕｚの化学式（ここで、ＭはＴｂ、Ｙ、Ｇｄ、Ｌａ及びＳｍから成る群より少なくとも一つ選択され、ｘ、ｙ、ｚは２．４≦ｘ≦２．９９８、０．００１≦ｙ≦０．３、０．００１≦ｚ≦０．３である）を有する黄色蛍光体を利用することができる。このような蛍光体が青色光源（特に、青色ＬＥＤ）に適用されることによって、優れた発光特性を有する白色発光装置を実現できるようになる。
【００３２】
図１６は本発明の一実施形態による白色発光装置の断面図である。図１６を参照すると、発光装置１００はケーシング１０１の凹部に青色ＬＥＤ１０８が配置されている。上記青色ＬＥＤ１０８には４２０乃至４８０ｎｍの青色光を発するガリウム窒化物系ＬＥＤを使用することができる。ケーシング１０１の凹部の側面は反射面を形成する。ケーシング１０１に設けられた端子電極１０２は、ボンディングワイヤ１０９を介して青色ＬＥＤ１０８と接続するようになる。ＬＥＤ１０８の上には、ＬＥＤ１０８を封止するモールディング樹脂が形成されている。このモールディング樹脂では、エポキシ樹脂、シリコン樹脂またはエポキシとシリコンのハイブリッド樹脂を用いることができる。
【００３３】
上記モールディング樹脂１０５には、本発明による（赤色波長部分が適切に補強された）黄色蛍光体（Ａ）が分散している。例えば、上記黄色蛍光体（Ａ）にはＴＡＧ:Ｃｅ、Ｅｕを用いることができる。このように青色ＬＥＤに本発明による黄色蛍光体を用いることで、従来問題となった脆弱した赤色波長部分が補強される。結局、白色発光装置１００の演色指数と色再現性が改善される。
【００３４】
図１６の実施形態では、青色光源として青色ＬＥＤを使用しているが、発明がこれに限定されるものではない。青色ＬＥＤの外にも、例えば青色発光ランプなどを使用しても良い。
【００３５】
本発明は、上述した実施形態及び添付された図面によって限定されるものではなく、請求範囲に記載された本発明の技術的思想を外れない範囲内において多様な形態の置換、変形及び変更が可能であることは当該技術分野の通常の知識を有する者にとって自明である。
【図面の簡単な説明】
【００３６】
【図１】従来の黄色蛍光体の発光スペクトラムを示すグラフである。
【図２】本発明の実施形態による黄色蛍光体の発光スペクトラムを示すグラフである。
【図３】本発明の実施形態による黄色蛍光体の発光スペクトラムを示すグラフである。
【図４】本発明の実施形態による黄色蛍光体の発光スペクトラムを示すグラフである。
【図５】本発明の実施形態による黄色蛍光体の発光スペクトラムを示すグラフである。
【図６】本発明の他の実施形態による黄色蛍光体の発光スペクトラムを示すグラフである。
【図７】本発明の他の実施形態による黄色蛍光体の発光スペクトラムを示すグラフである。
【図８】本発明の他の実施形態による黄色蛍光体の発光スペクトラムを示すグラフである。
【図９】本発明の他の実施形態による黄色蛍光体の発光スペクトラムを示すグラフである。
【図１０】本発明のさらに他の実施形態による黄色蛍光体の発光スペクトラムを示すグラフである。
【図１１】本発明のさらに他の実施形態による黄色蛍光体の発光スペクトラムを示すグラフである。
【図１２】本発明のさらに他の実施形態による黄色蛍光体の発光スペクトラムを示すグラフである。
【図１３】本発明のさらに他の実施形態による黄色蛍光体の発光スペクトラムを示すグラフである。
【図１４】ＴＡＧ:Ｃｅ蛍光体の発光強度に対するＴＡＧ：Ｃｅ、Ｅｕ蛍光体の相対的な発光強度を示すグラフである。
【図１５】本発明の一実施形態による黄色蛍光体を利用した発光装置の発光スペクトラムを示すグラフである。
【図１６】本発明の一実施形態による白色発光装置の断面図である。
【符号の説明】
【００３７】
１００    白色発光装置
１０１    ケーシング
１０２    端子電極 
１０５    モールディング樹脂
１０８    青色ＬＥＤ
１０９    ボンディングワイヤ
Ａ      黄色蛍光体
【図１】
2007126670.tif 000003
【図２】
2007126670.tif 000004
【図３】
2007126670.tif 000005
【図４】
2007126670.tif 000006
【図５】
2007126670.tif 000007
【図６】
2007126670.tif 000008
【図７】
2007126670.tif 000009
【図８】
2007126670.tif 000010
【図９】
2007126670.tif 000011
【図１０】
2007126670.tif 000012
【図１１】
2007126670.tif 000013
【図１２】
2007126670.tif 000014
【図１３】
2007126670.tif 000015
【図１４】
2007126670.tif 000016
【図１５】
2007126670.tif 000017
【図１６】
2007126670.tif 000018